(57)【要約】【課題】銅製錬スラグから高効率で有価金属を回収するのに好適な銅製錬スラグの処理方法を提供する。【解決手段】銅熔錬炉で発生した銅製錬スラグを、該熔錬炉から独立したスラグ処理炉において該スラグ中に残留する硫化物を酸素含有ガスにより酸化物化する工程１と、工程１を経た後の銅製錬スラグ中の金属酸化物を還元して沈降させる工程２とを含む銅製錬スラグの処理方法。【選択図】図１
2016191115.tif 000002
【特許請求の範囲】
【請求項１】
銅熔錬炉で発生した銅製錬スラグを、該熔錬炉から独立したスラグ処理炉において該スラグ中に残留する硫化物を酸素含有ガスにより酸化物化する工程１と、工程１を経た後の銅製錬スラグ中の金属酸化物を還元して沈降させる工程２とを含む銅製錬スラグの処理方法。
【請求項２】
工程２は、工程１を経た後の銅製錬スラグ中に金属銅の粒子及び／又は液滴を添加し、当該金属銅に由来する金属溶銅滴を該スラグ中に浮遊させた状態で、該スラグ中に還元ガスを供給することで該スラグ中の金属酸化物を金属に還元し、還元された金属を金属溶銅滴に吸収させ、還元された金属を吸収した金属溶銅滴を沈降させることを含む請求項１に記載の銅製錬スラグの処理方法。
【請求項３】
工程１を経た後の銅製錬スラグ中に金属銅の粒子及び／又は液滴を添加する方法が、スラグの上方から溶融金属銅のシャワーを浴びせる、及び／又は、金属銅粒子をスラグ上方からスラグ中へ添加することを含む請求項２に記載の銅製錬スラグの処理方法。
【請求項４】
工程２の実施中に、以下の（１）及び（２）の何れか又は両方の操作を実施する請求項１〜３の何れか一項に記載の銅製錬スラグの処理方法。
（１）スラグ中に粘性低下用フラックスを添加する。
（２）スラグ温度を１１５０℃以上とする。
【請求項５】
工程２の実施中に、スラグ粘性を低下させるためのフラックスを添加する請求項１〜４の何れか一項に記載の銅製錬スラグの処理方法。
【請求項６】
工程２の沈降を実施する設備の底部が、底部に滞留する還元された溶融金属を排出するための開閉可能な孔を有する請求項１〜５の何れか一項に記載の銅製錬スラグの処理方法。
【請求項７】
工程２を実施後に、スラグを還元され沈降した溶融金属から分離回収することを更に含む請求項１〜６の何れか一項に記載の銅製錬スラグの処理方法。
【請求項８】
分離回収されたスラグを酸化鉄還元回収炉へ装入してスラグ中の酸化鉄を還元して沈降させた後、酸化鉄の含有量が低下したスラグを分離回収する工程３を更に含む請求項７に記載の銅製錬スラグの処理方法。
【発明の詳細な説明】
【技術分野】
【０００１】
本発明は銅製錬スラグの処理方法に関する。とりわけ、本発明は銅製錬スラグを有効利用するための銅製錬スラグの処理方法に関する。
【背景技術】
【０００２】
銅製錬の一般的なプロセスは以下の（１）〜（３）を含む。
（１）銅精鉱を溶鉱炉、反射炉及び自溶炉などの溶錬炉中で溶解及び酸化し、銅分をマット（Ｃｕ2Ｓ−ＦｅＳ系の硫化物）に濃縮する一方で、脈石成分は主にケイ素及び鉄の酸化物からなるスラグへ移行させる溶錬工程
（２）マットとスラグを比重差により分離する分離工程
（３）マットに富酸素空気などの酸化剤を供給し、マット中の硫黄分をＳＯ2として除去し、マット中の鉄分は酸化鉄スラグとして分離除去し、粗銅を回収する製銅工程
【０００３】
近年、銅製錬において原料鉱石中の銅品位低下が進むことで、スラグ中へ銅分が溶解等にして混入することによって生じる銅ロス（スラグロス）を低減することの重要性が高まっている。また、スラグ中のＡｓ、Ｐｂ、Ｓｂ及びＺｎ等の有害元素の濃化も問題視されている。このような背景から、これまでに銅製錬各社からスラグの浄化技術及び銅のスラグロス低減に関する各種特許が申請されている。
【０００４】
特許文献１（特開平１１−１４０５５４号公報）では、銅製錬プロセスの溶錬炉中にフッ化物（ＣａＦ2）や氷晶石（３ＮａＦ／ＡｌＦ3）及びそれらの混合物を添加して、スラグの粘性を下げると同時にスラグ中の銅の活量を上げることでマットの銅品位を６０ｗｔ％以上に保ちつつスラグ中の銅濃度を０．２ｗｔ％〜０．５ｗｔ％に低減する方法を提示している。この特許ではスラグに対して０．５〜１０ｗｔ％のフッ化物を添加することを規定している。
【０００５】
この特許ではフラックス添加によって溶融スラグ中のＣｕ2Ｏの活量係数が上がることで、銅がスラグ層からマット層へ移行することを述べている。さらに、スラグ中に浮遊する金属銅はスラグの粘度が低下することで沈降してスラグ層からマット層に移行すると述べている。
【０００６】
特許文献２（特開２００８−９５１２７号公報）では、銅製錬スラグ中の有害元素であるＡｓ、Ｐｂ、Ｚｎ、Ｓｂを、スラグと共存させる溶融金属銅に吸収除去させることによる銅製錬スラグの浄化技術を提示している。
【０００７】
この特許では、銅製錬スラグの浄化炉のような容器を設置し、その炉内に溶融スラグを装入した後に、金属銅を添加し、炉底部に形成される溶融金属銅層にランスを浸漬し、ランス先端から重油、天然ガス、微粉炭などの加熱用燃料と酸素含有ガスを噴出することで、銅製錬スラグを撹拌すると同時に溶融スラグ中の有害金属酸化物及び銅酸化物を還元して金属化し、炉底に滞留する溶融金属銅層に吸収させることでスラグ中から除去する方法を提示している。Ａｓ、Ｐｂ、Ｚｎ、Ｓｂなどの酸化物が金属化されると、一部は揮発して排ガスとともに炉外へ出てダストとして回収される。しかし、最も有害な砒素は溶融金属銅により多く吸収されるとしている。このスラグの粘性制御はスラグ温度を１１５０℃〜１４５０℃に規定することで行うとしている。
さらにスラグ雰囲気の還元性を規定する目的で、スラグ中の酸素分圧を、１４００℃換算で１０-8.5＞Ｐｏ2＞１０-11.0とすることを規定している。さらに、金属銅の添加割合をスラグに対して５〜４０ｗｔ％に規定している。さらに、溶融スラグをガスバブリングで撹拌することを規定している。
【０００８】
特許文献３（特開平９−８７７６２号公報）では、主として銅転炉スラグを対象に、銅製錬スラグ中に還元剤を吹き込んで、銅製錬スラグの粘性増加成分である溶融スラグ中の固相析出マグネタイト含有量を１％以下になるまで還元することでスラグの粘性を低下させ、銅製錬スラグ中の銅分を回収する方法を提示している。
【０００９】
この特許では、銅転炉スラグ中の銅含有量が銅転炉スラグ中のマグネタイト含有量と正相関があるという周知の事実を述べ、銅回収にはスラグ中のマグネタイトを還元することの必要性を述べ、実例として特公昭４５−３６１０５号が銅転炉スラグ中に硫黄を含む物質を高速で吹き込みスラグ中の銅微粒子を硫化物層に吸収し回収する方法においてパイライトなどの硫化剤でマグネタイトを還元していることを述べている。さらに、チリのＣｏｄｅｌｃｏ社、Ｃａｌｅｔｏｎｅｓ製錬所において、溶融状態の銅転炉スラグ中へ微粉炭を吹き込んでスラグ中のマグネタイトを還元してスラグ中の銅分回収を実施していることを述べている。
【００１０】
これらの過去の知見に対して、スラグ中のマグネタイト含有量の中で、特に溶融スラグ中の固相析出マグネタイト含有量の重要性を新たに認識したことを述べ、溶融スラグ中の固相析出マグネタイト含有量を１％以下に還元すること、さらに１％に達したことを磁性体量測定器で測定して判定する技術を特許としている。この技術により、銅製錬スラグ中の銅含有量を約４％から０．８％まで低減できた、と述べている。この特許の実施例において、プロパンガス吹き込みで還元した場合に、処理途中で磁性体量測定を行って終点予測をした場合と、処理途中で磁性体量測定を行わなかった場合とを比較して、銅メタル中の鉄分が２．３％から２０．０％まで大きく変化したことを述べ、固相析出マグネタイト含有量を制御することの有効性を述べている。
【００１１】
特許文献４（特開２００２−１４６４４８号公報）では、銅製錬工程での銅のスラグロス低減方法について開示されており、これにより銅のスラグロスを低減すると述べている。その特徴として、Ｔ．Ｆｅ／ＳｉＯ2（モル比）を１．０〜１．５に規定し、Ａｌ2Ｏ3含有量を４〜８ｗｔ％とし、粘度を３００ｍＰａ・ｓ以下にすること、その好ましい領域としてＴ．Ｆｅ／ＳｉＯ2（モル比）を１．１〜１．４に規定し、Ａｌ2Ｏ3含有量を５〜７ｗｔ％と規定している。更に、スラグサンプリングを行い、スラグ成分分析を行い、１２５０℃の粘度測定を行い、スラグ成分と粘度測定値から別途作成した回帰式によって溶剤を適量添加する方法を述べている。
【先行技術文献】
【特許文献】
【００１２】
【特許文献１】特開平１１−１４０５５４号公報
【特許文献２】特開２００８−９５１２７号公報
【特許文献３】特開平９−８７７６２号公報
【特許文献４】特開２００２−１４６４４８号公報
【発明の概要】
【発明が解決しようとする課題】
【００１３】
このように、銅製錬におけるスラグロス低減、スラグからの銅回収、更にはスラグ浄化に関する技術は多数検討されている。しかしながら、これらの先行技術文献においては銅製錬スラグを有効利用するという観点からは検討が不十分であり、未だ改善の余地が残されている。銅製錬スラグにはＡｓ、Ｐｂ、Ｓｂ及びＺｎ等の有害金属が不純物として含まれる一方で、Ｃｕ、Ｆｅ及びＳｉ等の有価金属が多く含まれることから、適切に処理することで有価金属の回収率を向上させたりスラグの付加価値を高めたりすることができるはずである。特に、銅製錬スラグから鉄を回収するという思想は何れの文献にも提示されていない。
【００１４】
具体的には、特許文献１に記載の技術は、溶錬炉中に蛍石（ＣａＦ2）や氷晶石（３ＮａＦ／ＡｌＦ3）及びそれらの混合物等のフッ化物をスラグに対して０．５〜１０ｗｔ％添加して、スラグの粘性を下げることを特徴とするものである。そのため、その使用条件は、マットとスラグが共存状態である溶錬炉中であることを規定している。その理由として、フッ化物がスラグ中の酸化銅の活量係数を増大させるためにスラグ層からマット層へ酸化銅が移行するため、併せて、スラグ中の金属銅の沈降速度が上がるためにスラグ層からマット層へ金属銅が移行するため、としている。そのため、溶錬炉から排出されたスラグを処理する方法ではないし、スラグ中の有価金属の回収を図る技術でもない。
【００１５】
特許文献２はスラグの浄化を目的として、スラグ中の有害金属酸化物を還元処理によって金属化し、溶融金属銅を共存させて溶融金属銅に吸収させている。この特許の意味するところは、炉底部にかなり大量の（対スラグ重量比５〜４０ｗｔ％）の溶融銅を存在させ、該溶銅層へ還元剤を吹き込むことによって溶銅層近傍でスラグ中酸化物の還元反応を起こさせ、炉底からのガスバブリングによって該溶融銅と該還元反応で生じた金属とを接触させて、還元反応で金属化した有害元素を溶融銅中へ吸収させる、ということである。従って、添加する金属銅の形状・種類にはこだわりは無く、銅スクラップや銅製錬途中で得られる粗銅でもよい、としている。すなわち、特許文献２では、炉底部の溶銅層の近傍で還元反応を起こさせることに重要な意味がある。還元反応が、炉底部の溶銅層から離れた場所で起こった場合は、還元反応で生じた金属が溶銅層と接触する機会が大きく減じられるからである。また、当該文献に記載の技術においては、スラグ中の鉄分回収は全く考慮されていない。
【００１６】
特許文献３に記載の技術は、銅転炉スラグを対象に、銅製錬スラグ中に還元剤を吹き込んで、銅製錬スラグの粘性増加成分である溶融スラグ中の固相析出マグネタイト含有量を１％以下になるまで還元することで銅製錬スラグ中の銅分の回収方法を提示している。しかし、この方法で銅製錬スラグ中の銅含有量を約４％から０．８％まで低減できたと述べているが、なおスラグ中に０．８％の銅が存在している。また、当該文献にはスラグ中の鉄分回収は示唆されていない。
【００１７】
特許文献４に記載の技術はスラグ自体を処理する方法ではなく、スラグから有価金属を回収する方法でもない。そして、スラグ中の鉄分回収は念頭においておらず、溶錬炉中のスラグの粘度制御に使用するフラックスとしてＡｌ2Ｏ3に限定し、Ａｌ2Ｏ3量を決定するための詳細条件を述べているに過ぎない。
【００１８】
そこで、本発明は銅製錬スラグから高効率で有価金属を回収するのに好適な銅製錬スラグの処理方法を提供することを課題の一つとする。また、本発明は銅製錬スラグに付加価値を付与するための銅製錬スラグの処理方法を提供することを別の課題の一つとする。
【課題を解決するための手段】
【００１９】
本発明者は上記課題を解決するために鋭意検討を重ねたところ、銅製錬スラグ中に含まれる有価金属を効率的に回収するためには、該スラグ中に含まれる金属硫化物を酸化物に変換した後に、還元することが有効であることを見出した。銅製錬スラグ中の金属酸化物は還元剤によって還元されて金属化されるが、銅製錬スラグ中には金属硫化物も有意に含まれている。金属硫化物は還元剤によって金属化されず、そのままスラグ中に残留してしまう。すなわち、本発明に係る銅製錬スラグの処理方法においては、最初に金属硫化物を酸化物化する工程を経ることで、スラグ中から有価金属を効率的に回収することができるのである。
【００２０】
本発明は上記知見を基礎として完成したものであり、一側面において、銅熔錬炉で発生した銅製錬スラグを、該熔錬炉から独立したスラグ処理炉において該スラグ中に残留する硫化物を酸素含有ガスにより酸化物化する工程１と、工程１を経た後の銅製錬スラグ中の金属酸化物を還元して沈降させる工程２とを含む銅製錬スラグの処理方法である。
【００２１】
本発明に係る銅製錬スラグの処理方法の一実施形態においては、工程２は、工程１を経た後の銅製錬スラグ中に金属銅の粒子及び／又は液滴を添加し、当該金属銅に由来する金属溶銅滴を該スラグ中に浮遊させた状態で、該スラグ中に還元ガスを供給することで該スラグ中の金属酸化物を金属に還元し、還元された金属を金属溶銅滴に吸収させ、還元された金属を吸収した金属溶銅滴を沈降させることを含む。
【００２２】
本発明に係る銅製錬スラグの処理方法の別の一実施形態においては、工程１を経た後の銅製錬スラグ中に金属銅の粒子及び／又は液滴を添加する方法が、スラグの上方から溶融金属銅のシャワーを浴びせる、及び／又は、金属銅粒子をスラグ上方からスラグ中へ添加することを含む。
【００２３】
本発明に係る銅製錬スラグの処理方法の更に別の一実施形態においては、工程２の実施中に、以下の（１）及び（２）の何れか又は両方の操作を実施する。
（１）スラグ中に粘性低下用フラックスを添加する。
（２）スラグ温度を１１５０℃以上とする。
【００２４】
本発明に係る銅製錬スラグの処理方法の更に別の一実施形態においては、工程２の実施中に、スラグ粘性を低下させるためのフラックスを添加する。
【００２５】
本発明に係る銅製錬スラグの処理方法の更に別の一実施形態においては、工程２の沈降を実施する設備の底部が、底部に滞留する還元された溶融金属を排出するための開閉可能な孔を有する。
【００２６】
本発明に係る銅製錬スラグの処理方法の更に別の一実施形態においては、工程２を実施後のスラグを還元され沈降した溶融金属から分離回収することを更に含む。
【００２７】
本発明に係る銅製錬スラグの処理方法の更に別の一実施形態においては、分離回収されたスラグを酸化鉄還元回収炉へ装入してスラグ中の酸化鉄を還元して沈降させた後、酸化鉄の含有量が低下したスラグを分離回収する工程３を更に含む。
【発明の効果】
【００２８】
本発明に係る銅製錬スラグの処理方法によれば、銅製錬スラグから高効率で有価金属を回収することができるようになる。原料鉱石中の銅品位が低下しつつある現状において、副産物であるスラグの経済的価値を高めることのできる本発明は、銅製錬工場の収益改善に貢献することのできる有望な技術である。
【図面の簡単な説明】
【００２９】
【図１】本発明に係る銅製錬スラグの処理方法の工程例を示すフローチャートである。
【発明を実施するための形態】
【００３０】
＜工程１：酸化処理工程＞
工程１においては、銅熔錬炉で発生した銅製錬スラグを、該熔錬炉から独立したスラグ処理炉において該スラグ中に残留する硫化物を酸素含有ガスにより酸化物化する。最初に銅製錬スラグ中の金属硫化物を酸化物化する工程を経ることで、スラグ中から有価金属を効率的に回収することができるようになる。工程１の好適な実施形態を以下に説明する。
【００３１】
まず、銅熔錬炉で発生した銅製錬スラグを、該熔錬炉から独立したスラグ処理炉に装入する。スラグ処理炉は炉底部に滞留する溶融金属を排出するための開閉可能な孔を有することが好ましい。本発明において、銅熔錬炉というのは溶鉱炉、電気炉、反射炉及び自溶炉など銅精鉱を溶解及び酸化してマットとスラグを発生させる炉を指す。銅製錬スラグは一般に、Ｆｅ、Ｓｉ及びＣｕ等の有価金属を含有する一方で、Ａｓ、Ｐｂ、Ｓｂ及びＺｎ等の有害元素も少量含有する。銅製錬スラグ中のＦｅ濃度は典型的には２０〜６０質量％であり、より典型的には３５〜４５質量％である。銅製錬スラグ中のＳｉ濃度は典型的には２０〜６０質量％であり、より典型的には３０〜４０質量％である。銅製錬スラグ中のＣｕ濃度は典型的には０．５〜５質量％であり、より典型的には０．６〜１．２質量％である。銅製錬スラグ中のＡｓ濃度は典型的には０．１〜５質量％であり、より典型的には０．１〜０．５質量％である。銅製錬スラグ中のＰｂ濃度は典型的には５質量％以下であり、より典型的には１質量％以下である。銅製錬スラグ中のＳｂ濃度は典型的には０．０１〜０．２質量％であり、より典型的には０．０２〜０．０６質量％である。銅製錬スラグ中のＺｎ濃度は典型的には５質量％以下であり、より典型的には１質量％以下である。
【００３２】
該熔錬炉から独立したスラグ処理炉に受ける理由は、不純物の除去や所要の成分の最終調整が可能となり、処理後のスラグの品質が向上可能な為である。またスラグ処理炉としては、限定的ではないが、鉄鋼製錬におけるＬＦ（Ladle Furnace）のような構造をもつものが好適である。ＬＦは電極加熱装置をもち、取鍋中のスラグをアーク放電で加熱することを可能にする取鍋加熱炉である。
【００３３】
次いで、該スラグ処理炉において該スラグ中に残留する硫化物を酸素含有ガスにより酸化物化する。予め硫化物を酸化しておかないと、次工程において高効率に金属を還元して金属化することができず、スラグ中に有害金属及び有価金属が残留してしまう。酸素含有ガスとしては、例えば酸素ガス、空気が挙げられ、これらの中でも反応性が高く、熱ロスが少ないといった理由により酸素ガスが好ましい。
【００３４】
酸化処理は硫化物を効果的に酸化する観点から、スラグ温度を銅の融点より少し高い１１５０℃以上として実施することが好ましく、スラグ温度を１２５０℃以上として実施することがより好ましく、スラグ温度を１３５０℃以上として実施することが更により好ましい。一方で、炉体保護、経済性の観点からはスラグ温度を純鉄の融点である１５３５℃以下として実施することが好ましく、スラグ温度を１５００℃以下として実施することがより好ましく、スラグ温度を１４００℃以下として実施することが更により好ましい。
【００３５】
効率的な酸化処理のためには、銅製錬スラグをスラグ処理炉に装入した後、天然ガス及び／又はプロパンガス等の燃料ガスと酸素ガスとを混合したガスジェットを形成し、該混合ガスをランスを使ってスラグ中へ吹き込むことが好ましい。この時に、完全燃焼比率のガス組成に対して酸素過剰状態の混合割合で吹き込むことで、極めて高温度の酸素ガスをスラグ中へ供給することができる。例えば、天然ガスと酸素ガスの燃焼によって発生する燃焼ガスの温度は完全燃焼比率の場合に約２４００℃である。従って、この混合ガスを酸素過剰状態にすることで２０００℃近辺の高温度酸素ガスを得ることができる。この処理により、スラグ温度が上昇するとともに硫化物がほぼ完全に酸化物化する。
【００３６】
次工程の還元工程では還元反応による吸熱によってスラグ温度低下が起こる。従って、酸化処理工程の終了時点でこれらの温度低下を補償しうるスラグ温度を確保しておくことが好ましい。そこで、酸化処理工程の終了時のスラグ温度は、次工程で還元反応を行うことを勘案して銅の融点より少し高い１１５０℃以上であることが好ましく、１２５０℃以上であることがより好ましく、１３５０℃以上であることが更により好ましく、１４５０℃以上であることが最も好ましい。但し、酸化処理工程の終了時のスラグ温度は、高くし過ぎると耐火物の溶損等が発生し易くなり、更には次工程の一次還元処理によってＦｅＯが還元されて金属鉄が生成した場合にもＦｅが固体であれば後述する金属溶銅滴に取り込まれにくいので、純鉄の融点である１５３５℃以下であることが好ましく、１５００℃以下であることがより好ましい。すなわち、炉体保護、経済性の観点からは酸化処理最中のスラグ温度は上述した１１５０〜１５３５℃の範囲の中で比較的低い温度で実施するほうが好ましいのであるが、酸化処理終点においては還元工程でのスラグ温度低下を見越してスラグ温度を１１５０〜１５３５℃の範囲の中で比較的高い温度とすることが望ましい。そのため、酸化処理の末期においてスラグ温度を上昇させるという操作、例えば酸化処理の末期においてスラグ温度を５０℃以上、典型的には１００〜２００℃上昇させるという操作を行うことが好ましいのである。
【００３７】
＜工程２：一次還元処理＞
工程１の後は、銅製錬スラグ中の金属酸化物を還元して沈降させることを含む工程２を行う。還元処理は有害金属を除去するとともに銅を主体とする金属を回収することを目的とした一次還元処理と、鉄を主体とする金属を回収することを目的とした二次還元処理に分けて実施することが好ましい。
【００３８】
一次還元処理においては、還元剤を使用して該スラグが含有する鉄以外の金属の酸化物を還元して金属化することを目的とする。鉄以外の金属としては、限定的ではないが、典型的にはＡｓ、Ｐｂ、Ｓｂ、Ｚｎ及びＣｕが挙げられる。これらの元素は一般に銅製錬スラグ中に含まれる量が少ないため一括して分離することが好適である。一方、鉄は銅製錬スラグ中に含まれる量が多いことから、独立して分離回収することで、回収された鉄の利用可能性を高めることができる。そのため、一次還元処理では鉄以外の金属の酸化物を還元することを目的としている。従って、一次還元処理では酸化鉄の還元は極小に止めておくことが望ましい。具体的には、スラグ中の酸素ポテンシャルを２ＦｅＯ＝２Ｆｅ＋Ｏ2の反応が起きない酸素ポテンシャルに管理する。当該反応が起きない酸素ポテンシャルの範囲は温度によって変化するが、エリンガム図から容易に読み取ることが可能である(例  １２００℃の場合：１０-12atm、１４００℃の場合：１０-10atm)。
【００３９】
ただし、一次還元処理においては上述した鉄以外の金属の酸化物、とりわけ銅酸化物の還元反応を十分に行うことが好ましい。具体的には、９５質量％以上の鉄以外の金属酸化物（とりわけ銅酸化物）を金属銅に還元することがより好ましく、１００質量％の鉄以外の金属酸化物（とりわけ銅酸化物）を金属銅に還元することが更により好ましい。そのため、鉄以外の金属酸化物の還元を確実に行うためにスラグ中に存在する鉄分がある程度還元されることは許容される。例えば、スラグ中の鉄分の１０質量％以下程度は還元されてもよい。
【００４０】
好適な還元ガスの例としては、限定的ではないが、水素、天然ガス（メタンガス）、プロパンガス、石油系物質、炭素含有物質などが挙げられる。還元ガスをガス吹き込みランスを通してスラグ中に吹き込むことで、酸化物の還元を行うことができる。還元ガスとしては、価格、入手しやすさ及び扱いやすさの点から、水素及び炭化水素系ガスが好ましく、中でもＦｅＯの還元を抑制できる一方で銅酸化物や有害金属酸化物を還元できることから水素が最適である。水素や炭化水素系ガスを還元ガスとして使用する場合は、一つのガス吹き込みランスを使って、温度制御が可能であり、さらに酸素が過剰ならば酸化、酸素が不足ならば還元と、酸化と還元を制御出来るという利点が得られる。炭化水素系ガスを使用する場合、ＦｅＯの還元も進行することから、炭化水素系ガスを使用する場合は、一分子中の炭素数の小さな炭化水素系ガスが好ましい。具体的には炭素数が４以下であるブタンガス、プロパンガス、エタンガス、メタンガスから選択される１種以上が好ましく、炭素数が３以下であるプロパンガス、エタンガス、メタンガスから選択される１種以上がより好ましく、炭素数が２以下であるエタンガス、メタンガスから選択される１種以上が更により好ましく、炭素数が１であるメタンガスが最も好ましい。
【００４１】
一次還元処理時にスラグ温度が下がるのを防ぐために、ガス吹き込みランス中に酸素ガスを添加し、使用される還元ガスの一部を燃焼させることで、加温と還元を同時に行うこともできる。
【００４２】
天然ガス等の燃料ガスから発生する炭素の量は、吹き込んだ未燃焼燃料ガス量から容易に計算されるので、炭素によってＦｅＯが金属鉄に還元されることを防ぐように未燃焼燃料ガス量を制御する。具体的には、スラグ中に含まれるＦｅよりも還元されやすい金属（例：Ａｓ、Ｐｂ、Ｓｂ、Ｚｎ及びＣｕ）の酸化物を金属へ還元するのに必要な未燃焼燃料ガス量の総量を１当量とすると、還元ガスの反応効率も考慮すると、１〜２当量が好ましく、１．１〜１．５当量が好ましい。有害金属の内、Ａｓ（昇華点６１５℃）、Ｚｎ（沸点９０７℃）は気化し、蒸気圧の高いＳｂ、Ｐｂの一部は気化して還元性の排ガスと共に炉外へ排出することができる。
【００４３】
発生した排ガスは、銅製錬の既存の排ガス処理設備で処理可能である。
【００４４】
一次還元処理は、工程１を経た後の銅製錬スラグ中に金属銅の粒子及び／又は液滴を添加し、当該金属銅に由来する金属溶銅滴を該スラグ中に浮遊させた状態で実施することが好ましい。特に、一次還元処理中に、炉上部からスラグ中へ金属銅の粒子及び／又は液滴を撒布することが好ましい。スラグ中へ撒布された金属銅の粒子は直ちに溶融して銅滴（液体）となってスラグ中を浮遊する。
【００４５】
スラグ中を浮遊する金属溶銅滴は、還元反応で生じた金属類を吸収することが可能である。金属銅の粒子及び／又は液滴をスラグに浮遊させておくことで、還元された有害金属元素や銅との接触確率が高まり、金属酸化物の還元反応がスラグ内のどこの場所で起ころうとも、還元反応で生じた金属類が効率よく溶銅へ吸収されるという利点が得られる。本発明における「金属銅の粒子及び／又は液滴」というのは、本発明の趣旨を損なわない範囲で銅以外の成分が含まれている場合が包含される概念である。好ましくは酸化銅に対する還元性を有する元素、例えばＦｅを含むことができる。
【００４６】
よって、一次還元処理では、工程１を経た後の銅製錬スラグ中に金属銅の粒子及び／又は液滴を添加し、当該金属銅に由来する金属溶銅滴を該スラグ中に浮遊させた状態で、該スラグ中に還元ガスを供給することで該スラグ中の金属酸化物を金属に還元し、還元された金属を金属溶銅滴に吸収させ、還元された金属を吸収した金属溶銅滴を沈降させることが好ましい。
【００４７】
還元反応を効率よく進行させるためにはスラグを撹拌することが有効である。還元ガスの吹き込みによってスラグの攪拌は自然と行われ、金属溶銅滴の浮遊も維持可能であるが、還元反応を促進するために機械攪拌を補助的に付加してもよい。
【００４８】
一次還元処理は鉄以外の酸化物を効果的に還元する観点から、スラグ温度を銅の融点より少し高い１１５０℃以上として実施することが好ましく、スラグ温度を１２５０℃以上として実施することがより好ましく、スラグ温度を１３５０℃以上として実施することが更により好ましい。一方で、炉体保護、経済性の観点からはスラグ温度を純鉄の融点である１５３５℃以下として実施することが好ましく、スラグ温度を１５００℃以下として実施することがより好ましく、スラグ温度を１４００℃以下として実施することが更により好ましい。
【００４９】
更に、一次還元処理を実施中に、所望される時間内で全ての金属溶銅滴がスラグ中を沈降・分離することを可能にするために、スラグ上方から溶銅シャワーを浴びせる、及び／又は、十分な大きさの金属銅粒子をスラグ上方からスラグ中へ添加することが好ましい。これにより、スラグ中に存在する還元反応で生じた各種金属微粒子の金属溶銅滴への吸収及び沈降分離を促進することができる。この時に使用する溶銅は、当工程で得られた還元された金属を吸収した金属溶銅でも良いし、新たに銅製錬工程で得られる溶融粗銅でも良い。
【００５０】
一次還元処理により還元された金属を吸収した金属溶銅滴がスラグ中を沈降して底部へと分離しやすくするため、工程２の実施中に以下の（１）及び（２）の何れか又は両方の操作を実施することが好ましく、両方の操作を実施することがより好ましい。
（１）スラグ中に粘性低下用フラックスを添加する。
（２）スラグ温度を１１５０℃以上とする。
【００５１】
（１）に関して、スラグに添加されるフラックスとしてはＣａＦ2を代表とするフッ化物系、ＣａＯ、Ａｌ2Ｏ3、ＭｇＯ、Ｎａ2Ｏなどの酸化物系の二種類が代表的である。予めスラグ中のＦｅＯが１ｗｔ％以下になってもスラグハンドリングが可能なように、スラグ粘性を低下させることが好ましい。
【００５２】
（２）に関して、金属溶銅滴がスラグ中を迅速に沈降するように、スラグ温度は１１５０℃以上とするのが好ましく、１２５０℃以上とするのがより好ましく、１３５０℃以上とするのが更により好ましい。但し、還元処理工程の終了時のスラグ温度は、高くし過ぎると炉体の溶損や、熱ロスの増大が懸念される為、純鉄の融点である１５３５℃以下であることが好ましく、１５００℃以下であることがより好ましく、１４００℃以下であることが更により好ましい。そして、還元された金属を吸収した金属溶銅滴がスラグ中を沈降させている間はスラグ温度が、上述した温度範囲にあることが好ましい。
【００５３】
一次還元処理を実施後は、スラグと底部に滞留する溶融金属とを分離し、回収することができる。沈降はスラグ処理炉内で実施してもよいし、一次還元処理の実施後、速やかにスラグ処理炉からスラグ及び溶融金属を取り出して、別の沈降用設備に移してから当該設備内で溶融金属を沈降させてもよい。金属溶銅滴が完全に底部に沈降した後に、底部から溶融金属を排出することが好ましい。一次還元処理後のスラグを排出した後のスラグ処理炉へは、新たな未処理スラグを装入し、酸化処理及び一次還元処理を行うことができる。スラグは取鍋に受けて次の酸化鉄還元回収炉へ装入することができる。
【００５４】
一方、スラグから分離された銅を主体とする溶融金属にはＣｕ、Ａｓ、Ｐｂ、Ｚｎ、Ｓｂ等の金属が含まれている。このため、これらを更に分離回収することができる。具体的な方法としては、電解精製、溶媒抽出、硫化処理等が挙げられる。回収された銅を主体とする溶融金属は、必要により銅を分離回収した後、先述した「金属銅の粒子及び／又は液滴」の原料として使用してもよい。
【００５５】
＜工程３：二次還元処理＞
溶融金属が分離されたスラグは、スラグ処理炉から排出し、酸化鉄還元回収炉へ装入してスラグ中の酸化鉄を還元することができる。還元後は、得られた鉄を炉底に沈降させて、酸化鉄の含有量が低下したスラグと炉底に滞留する鉄を主体とする溶融金属とを分離回収することができる。先述した一次還元処理と区別するため、酸化鉄還元回収炉における還元処理を二次還元処理と呼ぶこととする。
【００５６】
当該スラグ中の酸化鉄を還元する方法としては、特に制限はないが、経済的な理由、また、生成した金属鉄を銑鉄とする為に、還元剤として炭素を使用することが好ましい。酸化鉄還元工程で添加する炭素量は、鉄酸化物を金属化するに必要な量を基本とし、工業的な炭素ロスを加味して決定する。具体的には、工程２の後の銅製錬スラグ中に含まれる鉄酸化物をすべて金属化するのに必要な当量の１〜１．３倍、好ましくは１〜１．２倍、より好ましくは１〜１．１倍の還元剤（典型的には炭素）を添加することが望ましい。
【００５７】
炉底には、微粉炭吹き込み装置を設置し、スラグ中の有価物である鉄を効率良く回収するという理由により、炭素（例えば微粉炭）を吹き込むことが好ましい。
【００５８】
二次還元処理は鉄酸化物を効果的に還元する観点から、スラグ温度を１１５０℃以上として実施することが好ましく、スラグ温度を１２５０℃以上として実施することがより好ましく、スラグ温度を１３５０℃以上として実施することが更により好ましい。一方で、炉体保護、経済性の観点からはスラグ温度を純鉄の融点である１５３５℃以下として実施することが好ましく、スラグ温度を１５００℃以下として実施することがより好ましく、スラグ温度を１４００℃以下として実施することが更により好ましい。還元処理は、有価物(鉄)の回収の観点から、分離回収後のスラグ中の酸化鉄（ＦｅＯ）が５質量％以下になるまで実施することが好ましく、３質量％以下になるまで実施することがより好ましく、１質量％以下になるまで実施することが更により好ましい。
【００５９】
二次還元処理が進行すると、スラグの粘性が上昇してくる。これはスラグ中の酸化鉄が減少し、ＳｉＯ2の占める割合が多くなるからである。しかしながら、粘性が高くなると酸化鉄の還元反応が進行しなくなるという不都合が生じる。そこで、二次還元処理の開始前及び/又は実施中に粘性を低下させるためのフラックスをスラグへ添加することが好ましい。
【００６０】
スラグ中に添加するフラックスの種類及び量は、スラグ中のＦｅＯが１質量％以下になった時に操業に支障を来たさないスラグ粘度であることを予め想定して決めればよい。スラグに添加されるフラックスとしてはＣａＦ2を代表とするフッ化物系、ＣａＯ、Ａｌ2Ｏ3、ＭｇＯ、Ｎａ2Ｏなどの酸化物系の二種類が代表的である。
【００６１】
スラグ中の酸化鉄は、炉内に吹き込まれる炭素と反応してＣＯガスを発生させながら金属鉄となり、更には高炭素含有状態の銑鉄になることができる。
【００６２】
好ましい実施形態においては、二次還元処理後に分離回収されたスラグ中にはＡｓ、Ｚｎ、Ｐｂ及びＳｂ等の有害元素はほとんど含まれない。典型的には、二次還元処理後に分離回収されたスラグはＳｉＯ2が４０質量％以上であり、より典型的にはＳｉＯ2が５０質量％以上であり、更により典型的にはＳｉＯ2が５５質量％以上である。また、典型的には、二次還元処理後に分離回収されたスラグはＳｉＯ2が７０質量％以下であり、より典型的にはＳｉＯ2が６５質量％以下であり、更により典型的にはＳｉＯ2が６０質量％以下である。
【００６３】
二次還元処理後に分離回収されたスラグはＣｕ濃度０．１質量％以下とすることができ、好ましくは０．０５質量％以下とすることができ、より好ましくは０．０１質量％以下とすることができる。二次還元処理後に分離回収されたスラグはＦｅ濃度を５質量％以下とすることができ、好ましくは３質量％以下とすることができ、より好ましくは１質量％以下とすることができる。
【００６４】
二次還元処理後に分離回収されたスラグはＡｓ濃度を０．１質量％以下とすることができ、好ましくは０．０５質量％以下とすることができ、より好ましくは０．０１質量％以下とすることができる。
二次還元処理後に分離回収されたスラグはＺｎ濃度を０．５質量％以下とすることができ、好ましくは０．１質量％以下とすることができ、より好ましくは０．０１質量％以下とすることができる。
二次還元処理後に分離回収されたスラグはＰｂ濃度を０．１質量％以下とすることができ、好ましくは０．０５質量％以下とすることができ、より好ましくは０．０１質量％以下とすることができる。
二次還元処理後に分離回収されたスラグはＳｂ濃度を０．０２質量％以下とすることができ、好ましくは０．０１質量％以下とすることができる。
【００６５】
このように、本発明に係るスラグ処理を受けた後の残留スラグは軽量で有害元素も含まれないようにすることが可能である。
【図１】
2016191115.tif 000003